(57)【要約】【課題】印刷濃度及びマット感が良好な印刷画質が得られるエマルションインキを提供する。【解決手段】油相及び水相を有する油中水型のエマルションインキであって、着色剤が含有される第１水相と、着色剤が含有されない第２水相とを有し、インキ全量に対し前記第１水相の含有量（質量％）が前記第２水相の含有量（質量％）より少ない、エマルションインキである。【選択図】図１
2010111849.tif 000002
【特許請求の範囲】
【請求項１】
油相及び水相を有する油中水型のエマルションインキであって、着色剤が含有される第１水相と、着色剤が含有されない第２水相とを有し、インキ全量に対し前記第１水相の含有量（質量％）が前記第２水相の含有量（質量％）より少ない、エマルションインキ。
【請求項２】
前記第１水相と前記第２水相の質量比が１：１．１から１：４である、請求項１に記載のエマルションインキ。
【請求項３】
前記着色剤はイオン性顔料、又はイオン性分散剤により分散されている顔料である、請求項１又は２に記載のエマルションインキ。
【請求項４】
請求項１から３のいずれか１項に記載のエマルションインキを用いる印刷方法。
【請求項５】
油相及び水相を有する油中水型のエマルションインキの製造方法であって、着色剤が含有される第１水相を作製する工程と、前記第１水相と油相の一部とを含む第１エマルションを作製する工程と、着色剤が含有されない第２水相を作製する工程と、前記第２水相と油相の別の一部とを含む第２エマルションを作製する工程と、前記第１エマルションと前記第２エマルションとを混合する工程と、を有し、インキ全量に対し前記第１水相の含有量（質量％）が前記第２水相の含有量（質量％）より少ない、エマルションインキの製造方法。
【発明の詳細な説明】
【技術分野】
【０００１】
本発明は、エマルションインキ、それを用いる印刷方法、及びその製造方法に関する。
【背景技術】
【０００２】
エマルションインキは孔版印刷方式やインクジェット印刷方式等で使用されるインキとして知られている。
【０００３】
孔版印刷方式は、孔版印刷用原紙を用いて製版を行い、製版により形成された原紙の穿孔部にインキを通過させて紙等の被印刷体に印刷を行うものであり、その操作性の良さ・簡便性によって、幅広い分野で利用されている。
【０００４】
インクジェット印刷方式は、流動性の高い液体インクを微細なノズルから噴射し、紙等の記録媒体に付着させて印刷を行う印刷システムである。このシステムは、比較的安価な装置で、高解像度、高品位の画像を、高速かつ低騒音で印刷可能、という特徴を有し最近急速に普及している。
【０００５】
エマルションインキとしては、一般に油中水（Ｗ／Ｏ）型エマルションインキが使用されている。油中水型エマルションインキは、紙等の被印刷体に印刷されると、まずエマルションの外相である油相成分が紙等に浸透し、次いで内相である水相成分が紙等の内部に浸透および／または飛散する。油相中に着色成分を含有する油中水型エマルションインキでは、油相の紙等への浸透に伴い着色成分も浸透し、その結果、着色成分が紙等の内部まで浸透してしまい、裏抜けが発生しやすいという問題がある。また、この浸透現象は紙表面でも同じであり、インキが紙表面で拡がり、滲みの原因になることがある。
【０００６】
このような問題を解決するために、特許文献１では、油中水型のエマルションインキにおいて、着色剤を水相中に含有させることが提案されている。このようなエマルションインキでは、まず油相が紙等に浸透し、次いで水相が浸透するため、水相中の着色成分は、油相によって紙等に深く浸透することが防止される。そのため、印刷濃度が高く、インキの滲み及び裏抜けも少ない画質を得ることができる。
【０００７】
特許文献２では、顔料を含有する水相を油相に配合して撹拌し、この系に連続して水溶性高分子を含有する水相を配合して撹拌することによって、製造ラインを簡素化しながら水相を均一に分散させ、従来と同等の印刷濃度の油中水型のエマルションインキを提供する。
【０００８】
特許文献３では油中水型のエマルションインクを使用することで、水性インクと油性インクの双方が抱える印刷ドットサイズや画像濃度の課題を解決することが提案されている。
【先行技術文献】
【特許文献】
【０００９】
【特許文献１】特開平１１−１６４９号公報
【特許文献２】特開平１０−１６８３７０号公報
【特許文献３】特開２００６−５６９３１号公報
【発明の概要】
【発明が解決しようとする課題】
【００１０】
一般に、印刷物の文字等がよく識別できるように、印刷画像の光沢度を紙等の被印刷体に近づけるため、光沢度が低いマット感のある印刷画質が好まれる。しかしながら、従来のエマルションインキを用いると、外光によって印刷画像が正反射し、文字等の画像が識別しにくいことがあるという問題がある。
【００１１】
特許文献２では、成分の異なる水相が油相に別々に連続して添加され乳化されるが、このように油相に分散された水相は乳化の過程で互いに合一し成分が均等になるため、最終的なインキ中の水相は全体的に均一な成分となっている。つまり、製造方法は異なるものの、インキとしては従来のエマルションインキと同じような形態となっており、上記と同様の問題がある。
【００１２】
本発明の目的としては、印刷濃度及びマット感が良好な印刷画質が得られるエマルションインキ及びその製造方法を提供することである。
【課題を解決するための手段】
【００１３】
本発明の一構成としては、油相及び水相を有する油中水型のエマルションインキであって、着色剤が含有される第１水相と、着色剤が含有されない第２水相とを有し、インキ全量に対し前記第１水相の含有量（質量％）が前記第２水相の含有量（質量％）より少ない、エマルションインキである。
【００１４】
本発明の他の構成としては、上記エマルションインキを用いる印刷方法である。
【００１５】
本発明のさらに他の構成としては、油相及び水相を有する油中水型のエマルションインキの製造方法であって、着色剤が含有される第１水相を作製する工程と、前記第１水相と油相の一部とを含む第１エマルションを作製する工程と、着色剤が含有されない第２水相を作製する工程と、前記第２水相と油相の別の一部とを含む第２エマルションを作製する工程と、前記第１エマルションと前記第２エマルションとを混合する工程と、を有し、インキ全量に対し前記第１水相の含有量（質量％）が前記第２水相の含有量（質量％）より少ない、エマルションインキの製造方法である。
【発明の効果】
【００１６】
本発明によれば、良好な印刷濃度及びマット感の印刷画質が得られるエマルションインキ及びその製造方法を提供することができる。
【図面の簡単な説明】
【００１７】
【図１】図１は、本発明のエマルションインキの製造方法の一実施形態のフロー図である。
【発明を実施するための形態】
【００１８】
以下、本発明に係る実施の形態について説明するが、本実施の形態における例示が本発明を限定することはない。
【００１９】
本発明のエマルションインキは、油相及び水相を有する油中水型のエマルションインキであって、着色剤が含有される第１水相と、着色剤が含有されない第２水相とを有し、インキ全量に対し前記第１水相の含有量（質量％）が前記第２水相の含有量（質量％）より少ない、エマルションインキである。
【００２０】
本発明のエマルションインキによれば、印刷濃度及びマット感が良好な印刷画質を得ることができる。すなわち、着色剤が含有される第１水相と着色剤が含有されない第２水相とがインキ中に共存することから、印刷濃度が高く、かつ光沢度が低いマット感のある印刷画質を得ることができ、特に文字等の識別性に優れる。
【００２１】
本発明のエマルションインキは、油相及び水相を有する油中水型のエマルションインキであり、好ましくは、油相と水相の割合は、油相１０質量％〜７０質量％、水相３０質量％〜９０質量％である。
【００２２】
本発明のエマルションインキの水相は、着色剤が含有される第１水相と、着色剤が含有されない第２水相とを有する。
【００２３】
上記着色剤が含有される第１水相中の着色剤の含有量は、水相全体に含有される着色剤の全量であることが好ましい。なお、着色剤が含有される水相は、１種又は２種以上であってもよい。２種以上の場合は、着色剤の種類や含有割合ごとに複数の水相をインキ中に含ませることができる。
【００２４】
また、上記着色剤が含有されない第２水相中の着色剤の含有量は、実質的に０質量％である。ここで、製造工程、保管状態及び使用環境によって、着色剤が含有されない第２水相に、インキ中に含有される着色剤が若干混入した状態となっても、これは誤差の範囲であり、この状態も本発明における着色剤が含有されない第２水相の範囲内である。なお、この誤差の範囲で、着色剤が含有されない第２水相中には、上記第１水相に含有される着色剤のうち３質量％以下の範囲で、着色剤が混入されることがあってもよい。
【００２５】
本発明の着色剤の含有量は、インキ全量に対し、１質量％以上が好ましく、より好適には３質量％以上、さらに好適には５質量％以上であり、また、２０質量％以下が好ましく、より好適には１５質量％以下、さらに好適には１０質量％以下である。本発明では、着色剤が第１水相にこの範囲内で含有され、第２水相には実質的に含有されないことが好ましい。
【００２６】
着色剤の含有量が１質量％以上であることで、着色及び発色に適する印刷濃度を得ることができ、また、２０質量％以下であることで、着色剤相互の凝集や他の成分との凝集を抑え、インキの変質を防止することができる。
【００２７】
上記第１水相のインキ全量に対する含有量（質量％）は、上記第２水相のインキ全量に対する含有量（質量％）より少ない。
【００２８】
この範囲で、第１水相と第２水相とがインキ中に含まれることで、着色及び発色に適する印刷濃度を得ることができるとともに、着色剤が含有される第１水相と着色剤が含有されない第２水相とがインキ中にともに存在する状態を可能とし、低光沢度のマット感のある印刷画質を得ることができる。特に、第１水相の含有量が第２水相の含有量より少ないことで、印刷の際に低光沢度のマット感のある印刷画質を得ることができる。
【００２９】
第１水相と第２水相の質量比は、１：１．１から１：４が好ましく、より好適には１：１．２から１：２．２である。特に、第１水相と第２水相の質量比が１：４以下の範囲であることで、着色剤が含有される第１水相の比率が適正に維持され、印刷濃度の低下を防止することができる。
【００３０】
本発明の着色剤としては、各種色調の顔料や分散染料等が挙げられ、主溶媒である水との親和性が良好なものが好ましい。例えば、アセチレンブラック、チャンネルブラック、ファーネスブラック等のカーボンブラック類、アルミニウム粉やブロンズ粉等の金属粉、並びに弁柄、黄鉛、群青、酸化クロム等の無機顔料、アゾ系、フタロシアニン系、縮合多環系、各種染料のレーキ等の有機顔料（例えばアニリンブラック、ハンザイエロー、ジスアゾカーミン６Ｂ、フタロシアニンブルー、アルカリブルー）、その他アゾ系、アントラキノン系等の分散染料等、及びこれらの２種以上の組み合わせが挙げられる。
【００３１】
また、本発明の着色剤はイオン性顔料、又はイオン性分散剤により分散されている顔料であることが好ましい。本発明のインキは、着色剤が含有される第１水相と、着色剤が含有されない第２水相とを有するため、イオン性顔料を第１水相に含有させ、イオン性顔料と凝集しやすい成分を第２水相に含有させることで、成分間の凝集を防止することができる。イオン性分散剤により分散されている顔料でも同様にすることで成分間の凝集を防止することができる。
【００３２】
イオン性顔料は、例えば、化学的又は物理的処理により顔料の表面にイオン性官能基を導入することで得ることができる。イオン性官能基としては、スルホン酸基、カルボキシル基、カルボニル基、ヒドロキシル基、ホスホン酸基等のアニオン性官能基、第４級アンモニウム基、第４級ホスホニウム基等のカチオン性官能基等が挙げられる。
【００３３】
イオン性分散剤により分散されている顔料としては、例えば、水相中に顔料と、この顔料を分散させるためのイオン性分散剤とを共に含有させることで得ることができる。イオン性分散剤としては、後述の水相中に含有される分散剤としての界面活性剤のうちイオン性のものを使用することができる。
【００３４】
本発明の着色剤の平均粒径は１０μｍ以下が好ましく、より好適には３μｍ以下である。平均粒径が１０μｍ以下であることで、油中水型のエマルションインキの崩壊を防止し、印刷濃度及び光沢度を良好に保つことができる。
【００３５】
本発明の水相に含有される水としては、特に限定されないが、イオン交換水、蒸留水等の純水、又は超純水等、不純物の含有が少ない水が好ましい。
【００３６】
また、本発明の水相中には、必要に応じて、分散剤としての界面活性剤、湿潤剤、電解質、凍結防止剤、水溶性高分子、及び水中油型樹脂エマルション等を含有させることができる。
【００３７】
上記分散剤としての界面活性剤としては、例えば、アニオン界面活性剤、カチオン界面活性剤、両性界面活性剤、非イオン界面活性剤、または高分子系、シリコーン系、フッ素系の界面活性剤等、及びこれらの２種以上の組み合わせが挙げられ、水に対する着色剤の濡れ性や分散性等を改良することができる。具体的には、β-ナフタレンスルホ
ン酸ホルマリン縮合物のナトリウム塩、ポリスチレンスルホン酸のナトリウム塩、メラミンスルホン酸ホルマリン縮合物のナトリウム塩等のイオン性の界面活性剤、ポリビニルピロリドン、ビスフェノールスルホン酸ポリマー等を挙げることができる。
【００３８】
上記湿潤剤としては、例えば、エチレングリコール、プロピレングリコール、ジエチレングリコール、ソルビトール、グリセリン等の多価アルコールや、ポリエチレングリコール、ポリプロピレングリコール等のポリエーテル、及びこれらの２種以上の組み合わせが挙げられる。
【００３９】
上記電解質としては、例えば、硫酸ナトリウム、硫酸マグネシウム、リン酸水素カリウム、クエン酸ナトリウム、酒石酸カリウム、ホウ酸ナトリウム等、及びこれらの２種以上の組み合わせが挙げられる。
【００４０】
上記凍結防止剤（蒸発抑制成分）としては、エチレングリコール、グリセリン、プロピレングリコール等の多価アルコール類、エチレングリコールモノエチルエーテル等の多価アルコールとアルキルエーテル類等、及びこれらの２種以上の組み合わせが挙げられる。
【００４１】
上記水溶性高分子としては、例えば、ポリビニルアルコール、ポリビニルピロリドン、ポリエチレン−ポリビニルアルコール共重合体、ポリエチレンオキサイド、ポリビニルエーテル、ポリアクリルアミド、ポリアクリル酸ナトリウム、アラビアゴム、澱粉、水溶性ポリウレタン、及びメチルセルロース、カルボキシメチルセルロース、ヒドロキシエチルセルロース等のセルロース誘導体等、さらにこれらの２種以上の組み合わせが挙げられる。
【００４２】
上記水中油型樹脂エマルションとしては、例えば、ポリ酢酸ビニル、エチレン−酢酸ビニル共重合体、酢酸ビニル−アクリル酸エステル共重合体、ポリメタクリル酸エステル、ポリスチレン、スチレン−アクリル酸エステル共重合体、スチレン−ブタジエン共重合体、塩化ビニリデン−アクリル酸エステル共重合体、塩化ビニル、塩化ビニル−酢酸ビニル共重合体、ウレタン等の樹脂エマルジョン、アマイドワックス、ＰＴＦＥワックス、変性ポリプロピレンワックス、混合ワックス、ポリエチレンワックス、ラノリンワックス等のワックスエマルジョン等、及びこれらの２種以上の組み合わせが挙げられる。
【００４３】
上記水溶性高分子及び上記水中油型樹脂エマルションは、顔料や体質顔料の濡れ性と分散性や、紙等の被印刷体への着色剤の定着性を向上させることができる。
【００４４】
本発明のエマルションインキの油相成分には、溶剤、乳化剤として界面活性剤、及び樹脂成分等を含有させることができる。
【００４５】
上記溶剤としては、油成分を使用できる。油成分としては、大豆油、コーン油、ヒマワリ油、なたね油、サフラワー油、ぶどう種子油、ゴマ油、ひまし油、つばき油、オリーブ油、やし油、パーム油等の植物油、流動パラフィン、スピンドル油、軽油、灯油、マシン油、潤滑油、合成油等の鉱物油、オレフィン系炭化水素、芳香族炭化水素等の石油系溶剤等、及びこれらの２種以上の組み合わせが挙げられる。
【００４６】
また、上記溶剤としては、非極性溶剤及び極性溶剤の何れも使用できる。これらは、単独で使用してもよく、または、単一の相を形成する限り、２種以上組み合わせて使用できる。
【００４７】
非極性溶剤としては、ナフテン系、パラフィン系、イソパラフィン系等の石油系炭化水素溶剤を使用でき、具体的には、ドデカンなどの脂肪族飽和炭化水素類、エクソンモービル社製「アイソパー、エクソール」（いずれも商品名）、新日本石油社製「ＡＦソルベント」（商品名）、サン石油社製「サンセン、サンパー」（いずれも商品名）等が挙げられる。これらは、単独で、または、２種以上組み合わせて用いることができる。
【００４８】
極性溶剤としては、エステル系溶剤、アルコール系溶剤、高級脂肪酸系溶剤、エーテル系溶剤などが挙げられる。これらは、単独で、または、２種以上組み合わせて用いることができる。
【００４９】
エステル系溶剤としては、例えば、ラウリル酸メチル、ラウリル酸イソプロピル、ミリスチン酸イソプロピル、パルミチン酸イソプロピル、パルミチン酸イソオクチル、パルミチン酸ヘキシル、パルミチン酸イソステアリル、イソパルミチン酸イソオクチル、オレイン酸メチル、オレイン酸エチル、オレイン酸イソプロピル、オレイン酸ブチル、オレイン酸ヘキシル、リノール酸メチル、リノール酸イソブチル、リノール酸エチル、ステアリン酸ブチル、ステアリン酸ヘキシル、ステアリン酸イソオクチル、イソステアリン酸イソプロピル、ピバリン酸２−オクチルドデシル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２エチルヘキサン酸トリメチロールプロパン、トリ２エチルヘキサン酸グリセリルなどが挙げられる。
【００５０】
アルコール系溶剤としては、具体的には、イソミリスチルアルコール、イソパルミチルアルコール、イソステアリルアルコール、オレイルアルコールなどの高級アルコールが挙げられる。
【００５１】
高級脂肪酸系溶剤としては、イソノナン酸、イソミリスチン酸、ヘキサデカン酸、イソパルミチン酸、オレイン酸、イソステアリン酸などが挙げられる、
【００５２】
エーテル系溶剤としては、ジエチルグリコールモノブチルエーテル、エチレングリコールモノブチルエーテル、プロピレングリコールモノブチルエーテル、プロピレングリコールジブチルエーテルなどが挙げられる。
【００５３】
上記乳化剤としての界面活性剤としては、金属石鹸、高級アルコール硫酸エステル化塩、ポリオキシエチレン付加物の硫酸エステル化塩等の陰イオン界面活性剤；１〜３級アミン塩、４級アンモニウム塩等の陽イオン界面活性剤；高級アルコールのポリオキシエチレンエーテル、アルキルフェノールポリオキシエチレンエーテル、ポリオキシプロピレンのポリオキシエチレンエーテル等のエーテル型非イオン界面活性剤；ソルビタン脂肪酸エステル、ポリグリセリン脂肪酸エステル等の多価アルコールと脂肪酸からなるエステル型非イオン性界面活性剤；脂肪酸のポリオキシエチレンエーテル、ポリグリセリン脂肪酸エステルのポリオキシエチレンエーテル、ひまし油のポリオキシエチレンエーテル等のエーテルエステル型非イオン界面活性剤；脂肪酸のアルキロールアミド等の含窒素型非イオン界面活性剤等、及びこれらの２種以上の組み合わせが挙げられる。
【００５４】
上記界面活性剤の含有量は、各々の界面活性剤のモル濃度、水相と油相の界面の面積、及び、一部は油相と顔料等の固体との界面の面積を考慮して、適宜定めることができ、一般的には、インキ全量に対して、０．１質量％〜１０質量％程度であることが好ましく、１質量％〜５質量％程度であることが一層好ましい。本発明の水相成分中には、着色剤等の粉粒体を分散させるための界面活性剤や水中油型樹脂エマルションを作製するための界面活性剤が含まれる場合があり、これらの界面活性剤等との相互作用によって油中水型エマルションが崩壊されないよう、界面活性剤を適宜選択することが好ましい。
【００５５】
上記樹脂成分としては、例えば、フェノール樹脂、マレイン樹脂、石油樹脂、ゴム樹脂、アルキッド樹脂、ロジン変性樹脂等、及びこれらの２種以上の組み合わせが挙げられる。これらの樹脂成分は、インキに粘度を付与してエマルションの安定性を向上させることができる。
【００５６】
孔版印刷用エマルションインキとして調製する場合は、油相に高粘度の溶剤及び樹脂を配合し、インキ全体の粘度を高めに調整することが好ましい。インクジェット用エマルションインキとして調整する場合は、油相に低粘度の溶剤を配合し樹脂の配合を制限し、油相の粘度を低下させることで、インキ全体の粘度を低くすることが好ましい。
【００５７】
本発明の油相には、上記した成分の他に、エマルションの形成および安定性を阻害しない範囲で、流動性を調整する補助剤として、ワックス等を主成分としたコンパウンド等を添加してもよい。
【００５８】
また、本発明のインキには、上記した成分の他に、酸化防止剤、体質顔料、ｐＨ調整剤、防腐剤、及び防黴剤等を水相及び／又は油相に添加してもよい。
【００５９】
上記酸化防止剤としては、例えば、油相中にジブチルヒドロキシトルエン、没食子酸プロピル、没食子酸オクチル、トコフェロール、及びブチルヒドロキシアニソール等を使用することができ、また、水相中にエリソルビン酸ナトリウム、及びアスコルビン酸ナトリウム等を使用することができ、さらにこれらを２種以上組み合わせて使用することもできる。
【００６０】
上記体質顔料としては、例えば、白土、タルク、クレー、ケイソウ土、炭酸カルシウム、硫酸バリウム、酸化チタン、アルミナホワイト、シリカ、カオリン、マイカ、及び水酸化アルミニウム等の無機微粒子、ポリアクリル酸エステル、ポリウレタン、ポリエステル、ポリエチレン、ポリプロピレン、ポリ塩化ビニル、ポリ塩化ビニリデン、ポリスチレン、ポリシロキサン、フェノール樹脂、エポキシ樹脂、及びベンゾグアナミン樹脂等の有機微粒子又はこれらの共重合体からなる微粒子等、さらにこれらの２種以上の組み合わせを挙げることができ、印刷濃度を向上し、インキの裏抜けを防止することができる。
【００６１】
上記ｐＨ調整剤としては、例えば、トリエタノールアミン、水酸化ナトリウム、アンモニア等、及びこれらの２種以上の組み合わせが挙げられる。
【００６２】
また、本発明の印刷方法は、上記した本発明のエマルションインキを用いる印刷方法である。印刷方式は、特に限定されないが、孔版印刷方式、インクジェット印刷方式が好ましい。
【００６３】
孔版印刷方式は、製版した孔版原紙を準備する工程と、製版した孔版原紙と被印刷体を圧接させることによって孔版原紙の穿孔部から本発明のインキを通過させて被印刷体にインキを転移させる工程とを有する。使用される孔版印刷機は、特に限定されないが、操作性に優れる点からデジタル孔版印刷機が好ましい。
【００６４】
インクジェット印刷方式は、ピエゾ方式、静電方式、サーマル方式など、いずれの方式のものであってもよい。インクジェット記録装置を用いる場合は、デジタル信号に基づいてインクジェットヘッドから本発明に係るインクを吐出させ、吐出されたインク液滴を記録媒体に付着させるようにする。
【００６５】
また、本発明のエマルションインキの製造方法は、油相及び水相を有する油中水型のエマルションインキの製造方法であって、着色剤が含有される第１水相を作製する工程と、前記第１水相と油相の一部とを含む第１エマルションを作製する工程と、着色剤が含有されない第２水相を作製する工程と、前記第２水相と油相の別の一部とを含む第２エマルションを作製する工程と、前記第１エマルションと前記第２エマルションとを混合する工程と、を有し、インキ全量に対し前記第１水相の含有量（質量％）が前記第２水相の含有量（質量％）より少ない、エマルションインキの製造方法である。
【００６６】
本発明の製造方法によれば、エマルションインキにおいて、着色剤が含有される水相と、着色剤が含有されない水相とが所定の質量比でともに存在するインキを製造することができる。
【００６７】
図１は、本発明のエマルションインキの製造方法の一実施形態のフロー図である。
【００６８】
図１に示すように、まず着色剤が含有される第１水相として水相１を作製し（Ｓ１）、次に油相の一部を攪拌しながら水相１を徐々に滴下して乳化し、第１エマルションとしてエマルション１を作製する（Ｓ２）。また、着色剤が含有されない第２水相として水相２を作製し（Ｓ３）、油相の別の一部を攪拌しながら水相２を徐々に滴下して乳化し、第２エマルションとしてエマルション２を作製する（Ｓ４）。なお、油相について、残部の全量を水相２と混合してもよいし、又は残部の一部を水相２と混合し、後工程で油相の残部の残りをインキに配合してもよい。次に、エマルション１とエマルション２を混合する（Ｓ５）。このときの混合は、上記の乳化より弱い剪断力とすることで、水相１と水相２の合一を防ぐことができる。
【００６９】
上記製造方法では、インキ全量に対し、水相１の含有量（質量％）が水相２の含有量（質量％）より少なくなるように調整する。好ましくは、水相１と水相２の質量比が１：１．１から１：４、より好適には１：１．２から１：２．２とするとよい。
【００７０】
また、製造装置としては、例えば、ディスパーミキサー、ホモミキサー、高圧ホモジナイザー等の乳化機を用いることができる。
【００７１】
このように製造されるエマルションインキは、着色剤が含有される水相１と、着色剤が含有されない水相２とがインキ中に所定の質量比でともに存在し、印刷濃度及びマット感が良好な印刷画質を得ることができる。
【実施例】
【００７２】
以下、本発明を実施例により詳しく説明するが、本発明はこれらに限定されるものではない。
【００７３】
＜実施例１〜３、比較例１〜５＞
表１に示す成分によって実施例１〜３、比較例１〜５のインクを作製した。これらのインクは、孔版印刷用に調製されたものである。使用した成分は以下のとおりである。
【００７４】
ロジンエステル（荒川化学工業株式会社製）
アルキッド樹脂（ハリマ化成株式会社製）
ＡＦ６（石油系溶剤、粘度（４０℃）：５．６ｍｍ２／ｓ、新日本石油株式会社製）
大豆油（日清オイリオグループ株式会社製）
酸化防止剤（ジブチルヒドロキシトルエン、日揮ユニバーサル株式会社製）
ソルビタンモノオレエート（日光ケミカルズ株式会社製）
β−ナフタレンスルホン酸ホルマリン縮合物のナトリウム塩（花王株式会社製）
トリエタノールアミン（関東化学株式会社製）
グリセリン（和光純薬工業株式会社製）
カーボンブラック（ＭＡ１００、三菱化学株式会社製）
【００７５】
（製法）
予め油相、水相１及び水相２を表１に示す成分で作製し、以下の方法でエマルション１及びエマルション２を作製し、実施例１〜３、比較例１〜５のインキを作製した。エマルション１及びエマルション２の配合を表２に示す。
【００７６】
実施例１〜３は、顔料が含有される水相１と顔料が含有されない水相２とを別々に調整し、油相の一部を真空乳化装置ＰＶＱ−３（みづほ工業株式会社製、以下同じ）を使用し、ディスパー回転数３，０００回転／分で攪拌しながら、顔料が含有される水相１を徐々に滴下して乳化しエマルション１を作製した。同様にして、油相の残部を攪拌しながら、顔料が含有されない水相２を徐々に滴下して乳化しエマルション２を作製した。次に、エマルション１とエマルション２を、真空乳化装置ＰＶＱ−３を使用してディスパー回転数を５００回転／分と低くすることで混合しエマルションインキを作製した。実施例１〜３の水相１：水相２が質量比でそれぞれ１：２．１、１：１．４、１：１．２となるように作製した。
【００７７】
比較例１は、顔料を含む全ての水相成分を水相に含有させて調整し、次に、油相を真空乳化装置ＰＶＱ−３によりディスパー回転数３，０００回転／分で攪拌しながら、この水相を徐々に滴下して乳化し、エマルションインキを作製した。
【００７８】
比較例２は、顔料が含有される水相１と顔料が含有されない水相２とを別々に調整し、油相を真空乳化装置ＰＶＱ−３によりディスパー回転数３，０００回転／分で攪拌しながら顔料が含有される水相１を徐々に滴下して乳化し、次に、この系に連続して顔料が含有されない水相２を徐々に滴下して乳化し、エマルションインキを作製した。比較例２の水相１：水相２が質量比で１：２．１となるように作製した。
【００７９】
比較例３〜５は、実施例１〜３と同様の方法でエマルションインキを作製したものであるが、比較例３では、顔料が含有される水相１の含有量が、顔料が含有されない水相２の含有量と同量であり、比較例４及び５では、顔料が含有される水相１の含有量が顔料が含有されない水相２の含有量より多い。すなわち、比較例３〜５の水相１：水相２を質量比でそれぞれ１：１、１：０．７、１：０．４とした。
【００８０】
（評価）
実施例１〜３、比較例１〜５のインキを用いて、印刷濃度及び光沢度の評価を行い、結果を表１に示す。
【００８１】
（光沢度）
実施例１〜３、比較例１〜５のインキを用いて、ＹＢＡ型ベーカーアプリケーター（ヨシミツ精機株式会社製）でベタ画像を膜厚２０μｍ、１２．５μｍ、及び薄膜（設定値を０μｍとして塗膜したもの）でそれぞれ印刷し、印刷されたベタ部分の光沢度を光沢度計（ＭＵＬＴＩ  ＧＬＯＳＳ２６８、コニカミノルタ株式会社製）で測定した。
【００８２】
（印刷濃度）
上記光沢度の評価で印刷されたベタ画像を用いて、印刷されたベタ部分の印刷濃度をＯＤ計（ＲＤ−９１８、マクベス株式会社製）で測定し、ＯＤ値を求めた。
【００８３】
（目視濃度評価）
上記光沢度の評価で印刷されたベタ画像を用いて、膜厚１２．５μｍの印刷物を目視で観察した。観察は、人工太陽照明ＳＯＬＡＸのＸＣ−１００形（セリック株式会社製）を照明として用いた。観察の結果、比較例１を基準として、相対的に印刷濃度が十分に濃いものを◎、次に濃いものを○、同等であるものを△で示す。
【００８４】
【表１】
2010111849.tif 000003
【００８５】
【表２】
2010111849.tif 000004
【００８６】
表１に示すように、実施例１〜３の印刷画質は、比較例１〜５に比べて、同等の印刷濃度を得ることができ、さらに、光沢度が低くマット感があることがわかった。なお、目視観察の結果から、実施例１〜３は比較例１〜５に比べて印刷濃度が濃いと認識されることがわかった。これより、実施例１〜３の印刷画質は、従来と同等の良好な印刷濃度であり、かつ、文字等の識別性に優れたマット感があることがわかる。
【００８７】
また、比較例２は、比較例１と同等の印刷濃度及び光沢度であり、これはインキ中に含まれる水相が比較例１と同様に単相で全体的に均一であることを示唆する。すなわち、比較例２で、含有成分が異なる水相１及び２を別々に連続して油相に添加し乳化すると、乳化中に水相が合一して、水相１及び２の間で成分が均一になったと考えられる。これに対し、本発明の実施例１〜３の製造方法によれば、水相１及び２の合一を防ぎ、インキ中で２相の水相が共存することから、低い光沢度を得ることができる。
【００８８】
また、比較例３〜５は、実施例１〜３と比べて、顔料の含有量は同量であるが、第１水相の含有量が第２水相の含有量と同量又はそれ以上であることから、印刷濃度は同等であるが、光沢度が比較的高く、良好なマット感が得られなかった。
【００８９】
＜実施例４、比較例６＞
表３に示す成分によって実施例４及び比較例６のインクを作製した。これらのインクはインクジェット用に調製されたものである。実施例４及び比較例６では、インクジェット用インクとして調製するために、油相に低粘度の溶剤を用いるとともに樹脂を不使用とすし、油相を低粘度化することで、インク全体の粘度を低下させた。
【００９０】
使用した成分は以下のとおりであり、その他の成分は上記した表１と共通する。
ＡＦ４（石油系溶剤、粘度（４０℃）：２．４ｍｍ２／ｓ、新日本石油株式会社製）
エクソールＤ８０（粘度（２５℃）：２．２ｍｍ２／ｓ、エクソンモービル社製）
【００９１】
（製法）
実施例４のインクは、上記した実施例１と同様の方法によって作製した。実施例４の水相１：水相２が質量比で１：２．１となるように作製した。比較例６は、上記した比較例１と同様の方法によって作製した。エマルション１及びエマルション２の配合を表４に示す。
【００９２】
（評価）
実施例４及び比較例６のインキを用いて、印刷濃度及び光沢度の評価を行い、結果を表３に示す。評価方法は上記した方法と共通する。光沢度及びＯＤ値は、膜厚２０μｍの印刷物で測定した。目視濃度は、上記した方法において、膜厚２０μｍの印刷物で評価した他は、同様に評価した。
【００９３】
【表３】
2010111849.tif 000005
【００９４】
【表４】
2010111849.tif 000006
【００９５】
表３に示すように、実施例４の印刷画質は、比較例６に比べて、同等の印刷濃度を得ることができ、さらに、光沢度が低くマット感があることがわかった。なお、目視観察の結果から、実施例４は比較例６に比べて印刷濃度が濃いと認識されることがわかった。これより、実施例４の印刷画質は、従来と同等の良好な印刷濃度であり、かつ、文字等の識別性に優れたマット感があることがわかる。
【図１】
2010111849.tif 000007